(57)【要約】【課題】自動車その他の乗物の窓板の保護に適した乗物窓板用保護テープを提供する。【解決手段】乗物の窓板に貼り付けられて該窓板を保護するための保護テープ１０が提供される。その保護テープ１０は、基材１２と、基材１２の一方の表面に設けられた粘着剤層１４とを含む。粘着剤層１４の厚さＴＡは１μｍ以上である。基材１２の厚さＴＢは２０μｍ以上３００μｍ以下である。粘着剤層１４の厚さＴＡは、粘着剤層１４の厚さＴＡと基材１２の厚さＴＢとの合計厚さ（ＴＡ＋ＴＢ）の３％以上である。保護テープ１０の幅は４００ｍｍ以下である。【選択図】図１
2015017147.tif 000002
【特許請求の範囲】
【請求項１】
乗物の窓板に貼り付けられて該窓板を保護するための保護テープであって、
基材と、該基材の一方の表面に設けられた粘着剤層とを含み、
前記粘着剤層の厚さＴＡは１μｍ以上であり、
前記基材の厚さＴＢは２０μｍ以上３００μｍ以下であり、
前記粘着剤層の厚さＴＡは、該粘着剤層の厚さＴＡと前記基材の厚さＴＢとの合計厚さ（ＴＡ＋ＴＢ）の３％以上であり、
前記保護テープの幅が４００ｍｍ以下である、乗物窓板用保護テープ。
【請求項２】
前記保護テープとして、２本以上の保護テープ（Ｘ）を、隣り合う前記保護テープ（Ｘ）が幅方向の一部で重なり合うように該幅方向に位置をずらして貼り付けて用いられる、請求項１に記載の乗物窓板用保護テープ。
【請求項３】
前記保護テープ（Ｘ）は、該保護テープ（Ｘ）の幅方向が前記窓板表面の上下方向となる向きで、前記窓板の下辺側から上辺側へと順に貼り付けて用いられる、請求項２に記載の乗物窓板用保護テープ。
【請求項４】
前記保護テープとしてさらに保護テープ（Ｙ）を使用し、該保護テープ（Ｙ）は、その幅方向の一部が前記保護テープ（Ｘ）の長手方向の端部と重なり、かつ該保護テープ（Ｙ）の長手方向が前記保護テープ（Ｘ）の長手方向と交差するように貼り付けて用いられる、請求項２または３に記載の乗物窓板用保護テープ。
【発明の詳細な説明】
【技術分野】
【０００１】
本発明は、自動車その他の乗物（vehicle）の窓板に貼り付けられて該窓板を保護するための乗物窓板用保護テープに関する。
【背景技術】
【０００２】
自動車の保管や流通等の過程において、その外装塗膜を損傷や塵埃の付着等から守るために、該塗膜に塗膜保護シートを貼り付けて保護する技術が知られている。かかる目的に使用される塗膜保護シートは、一般に、非多孔質のプラスチックフィルム（基材）とその片面に設けられた粘着剤層とを有し、該粘着剤層を介して自動車の塗膜表面に接着されることで保護目的を達成し得るように構成されている。
【０００３】
自動車の窓板（典型的には窓ガラス）は、塗膜と同様に自動車の外部に露出しており、保管や流通過程において損傷等が生じ得る。例えば、自動車の移送中に路上の小石が跳ねて窓板に当たること（飛び石）等により、該窓板の一部に傷やひびが生じることがあり得る。自動車の窓板に傷やひびが生じると、該窓板の全面取替えを要する等、作業的、コスト的に大きな負担が発生し得る。このため近年では、自動車の保管や流通等の過程において該自動車の窓板を保護するための保護材が求められつつある。自動車の窓ガラスの外表面に貼り付けて該窓ガラスを保護するための粘着シートに関する技術文献として特許文献１〜３が挙げられる。
【先行技術文献】
【特許文献】
【０００４】
【特許文献１】特開２００７−８４７９５号公報
【特許文献２】特開２００７−２４６５８９号公報
【特許文献３】特開２０１０−１２１０４４号公報
【発明の概要】
【発明が解決しようとする課題】
【０００５】
しかし、このような需要があるにもかかわらず、自動車の保管や流通等の過程で窓板を保護するための粘着シートの利用は未だ広まっていない。その一因として、一般に自動車のフロントウィンドウガラス（windshield）やリアウィンドウガラスは複雑な三次元形状を有するため、その表面に二次元形状の粘着シートを適切に貼り付けることが困難であり、あるいは適切に貼り付けるための作業に手間や時間を要することが考えられる。粘着シートが窓板に適切に貼り付けられていないと、貼付け後の自動車を保管または移送する間に上記粘着シートが風に煽られて剥がれ本来の保護目的を果たせなくなる、貼付け時に生じたシワから雨水が入り込むことにより窓板に跡がついて商品価値が低下する、等の不都合が生じ得る。
また、自動車以外の乗物、例えば新幹線等の鉄道車両や航空機等においても同様に、その保管や流通等の過程における窓板の損傷を防止することが望まれる。
【０００６】
本発明は、かかる事情に鑑みてなされたものであり、その主要な目的は、自動車その他の乗物の窓板の保護に適した乗物窓板用保護テープを提供することである。
【課題を解決するための手段】
【０００７】
この明細書によると、乗物の窓板に貼り付けられて該窓板を保護するための乗物窓板用保護テープが提供される。この保護テープは、基材と、該基材の一方の表面に設けられた粘着剤層とを含む。上記保護テープは、典型的にはその幅が４００ｍｍ以下である。上記粘着剤層の厚さＴＡは、好ましくは１μｍ以上である。上記基材の厚さＴＢは、好ましくは２０μｍ以上３００μｍ以下である。上記粘着剤層の厚さＴＡは、該粘着剤層の厚さＴＡと上記基材の厚さＴＢとの合計厚さ（ＴＡ＋ＴＢ；典型的には保護テープ全体の厚さに相当する。）の３％以上であることが好ましい。
【０００８】
かかる構成の保護テープは、その幅の広さが制限されているので、三次元形状の窓板表面に対してもシワの発生を抑えて貼り付けやすい。また、このように幅の広さが制限されているので保護テープの取扱性がよい。保護テープの取扱性がよいことは、作業性の向上に役立ち、この作業性の向上を通じてシワの発生抑制にも寄与し得る。したがって、上記保護テープによると、より短い作業時間で適切な貼り付け状態を実現することができる。また、上記保護テープは、保護テープ全体の厚さ（ＴＡ＋ＴＢ）のうち粘着剤層の厚さＴＡが一定以上の割合を占めるように設計されていることにより、該保護テープが貼り付けられる表面にある段差（先に窓板に貼り付けられた保護テープにより形成された段差であり得る。）に対する追従性の良いものとなり得る。すなわち、上記粘着剤層が変形することで段差の少なくとも一部を吸収する（埋める）ことができるので、上記段差において上記表面と保護テープとの間に過度な隙間が生じにくい。したがって、上記隙間から保護テープの貼付け範囲内への水の浸入を抑制して高度な保護性能を発揮することができる。粘着剤層の厚さＴＡが１μｍ以上、基材の厚さＴＢが３００μｍ以下である構成によると、上記粘着剤層の粘着力により保護テープ全体を段差に沿って変形した状態に維持しやすいので、上記水の浸入を抑制する効果がよりよく発揮され得る。
【０００９】
ここに開示される保護テープは、１枚の窓板に対して２本以上の保護テープが貼り付けられる態様で好ましく使用され得る。かかる使用態様によると、上記幅の保護テープを２本以上組み合わせて用いることにより、各種のサイズや外形を有する窓板の任意の範囲を保護することができる。上記２本以上の保護テープは、隣り合う保護テープが部分的に重なり合うように貼り付けられることが好ましい。このことによって、保護テープの合わせ目（継ぎ目）からの水の浸入を防ぐことができる。また、上記保護テープは、該保護テープ全体の厚さ（ＴＡ＋ＴＢ）のうち粘着剤層の厚さＴＡが一定以上の割合を占めるように設計されているので、上記保護テープ同士を部分的に重ね合わせて貼り付けても過度な隙間が生じにくく、該隙間からの水の浸入を抑制することができる。
【００１０】
ここに開示される保護テープは、例えば、２本以上の保護テープ（Ｘ）を、隣り合う保護テープ（Ｘ）が幅方向の一部で重なり合うように該幅方向に位置をずらして貼り付けて用いるための保護テープとして好適である。かかる使用態様によると、保護テープ（Ｘ）の使用本数や重ね合わせの程度に応じて、各種のサイズおよび外形を有する窓板の任意の範囲を効率よくかつ適切に保護することができる。
【００１１】
上記保護テープ（Ｘ）は、例えば、該保護テープ（Ｘ）の幅方向が窓板表面の上下方向となる向きで、該窓板の下辺側から上辺側へと順に貼り付けて用いられることが好ましい。かかる使用態様によると、下に貼り付けられる保護テープ（Ｘ）の背面と窓板表面との段差によって上に貼り付けられる保護テープ（Ｘ）と窓板表面との間に隙間が生じても、該隙間は窓板表面の上側に向いては開口しないため、該隙間から重力により水が浸入する事態は生じにくい。また、複数本の保護テープ（Ｘ）を窓板表面の一方向に（ここでは、窓板の下辺側から上辺側に）位置をずらして順に貼り付けることにより、貼付け作業を手際よく行うことができる。
【００１２】
ここに開示される保護テープは、上記保護テープ（Ｘ）に加えて保護テープ（Ｙ）を、該保護テープ（Ｙ）の幅方向の一部が上記保護テープ（Ｘ）の長手方向の端部と重なり、かつ該保護テープ（Ｙ）の長手方向が上記保護テープ（Ｘ）の長手方向と交差するように貼り付けて用いるための保護テープとして好適である。かかる使用態様によると、保護テープ（Ｘ）同士を重ねて貼り付けることにより窓板との間に生じ得る隙間からの水の浸入をさらに高度に防止することができる。
【図面の簡単な説明】
【００１３】
【図１】乗物窓板用保護テープの一構成例を示す模式的断面図である。
【図２】部分的に重ねて貼り付けられた保護テープを示す模式的断面図である。
【図３】部分的に重ねて貼り付けられた保護テープを示す模式的断面図である。
【図４】部分的に重ねて貼り付けられた保護テープを示す模式的断面図である。
【図５】乗物窓板用保護テープの一使用形態例を示す模式的平面図である。
【図６】乗物窓板用保護テープの他の使用形態例を示す模式的平面図である。
【図７】乗物窓板用保護テープの他の使用形態例の一変形例を説明するための模式的平面図である。
【図８】乗物窓板用保護テープの他の使用形態例の他の変形例を説明するための模式的平面図である。
【図９】乗物窓板用保護テープの他の使用形態例のさらに他の変形例を説明するための模式的平面図である。
【発明を実施するための形態】
【００１４】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
なお、以下の図面において、同様の作用を奏する部材・部位には同じ符号を付して説明し、重複する説明は省略または簡略化することがある。また、図面に記載の実施形態は、本発明を明瞭に説明するために必要に応じて模式化されており、実際に使用される保護テープのサイズや縮尺を必ずしも正確に表したものではない。
【００１５】
ここに開示される乗物窓板用保護テープは、各種の乗物の窓板に貼り付けて使用され得る。ここでいう乗物（vehicle）の概念には、自動車（乗用車、トラック、バス、オート三輪、トラクター、雪上車、ブルドーザー、水陸両用車等を包含する。）、鉄道車両（新幹線等の電車、ディーゼル車、リニアモーターカー、ケーブルカー、モノレール、トロリーバス等を包含する。）、航空機（飛行機、ヘリコプター、エアクッション艇等を包含する。）、船舶（大型船舶、小型船舶、水上スクーター等を包含する。）等が含まれ得る。
【００１６】
上記窓板（window plateまたはwindow panel）とは、このような乗物の窓を構成する部材（窓部材）であって、通常は光透過性であり、典型的には透明な部材である。窓板の材質は特に限定されない。例えば、ガラス等の無機材料を主体とする窓板であってもよく、プラスチック等の有機材料を主体とする窓板であってもよい。ここで、無機材料を主体とする窓板とは、該窓板の５０重量％超が無機材料により構成されている窓板をいう。同様に、有機材料を主体とする窓板とは、該窓板の５０重量％超が有機材料により構成されている窓板をいう。ここに開示される技術の好ましい適用対象として、ガラス製の窓板、すなわち窓ガラスが例示される。ここでいう窓ガラスの概念には、１枚のガラス板からなる窓ガラスや、２枚のガラス板の間に有機材料製の中間膜を挟み込んだ複合材料（合わせガラス）からなる窓ガラス等が包含され得る。他の好ましい適用対象として、ポリカーボネート、アクリル樹脂、環状ポリオレフィン樹脂、フェノール樹脂等の有機材料（典型的にはプラスチック材料）を主体とする窓板が例示される。
【００１７】
ここに開示される乗物窓板用保護テープは、乗物の組立て完了後に該乗物の窓板に貼り付けられるものに限定されず、最終的に乗物の窓板として機能する部材に貼り付けられるものであればよい。すなわち、ここに開示される乗物窓板用保護テープは、完成品または製造途中の乗物に組み付けられた窓板に貼り付けるためのものであってもよく、乗物に組み付けられる前の窓板に貼り付けるためのものであってもよい。
【００１８】
本明細書において、窓板の外端とは、この窓板が乗物に取り付けられておりかつ保護テープが貼り付けられていない状態において、その表面が外部に露出する領域の面方向の端をいう。したがって、例えば外周にウィンドウモールを装着して自動車のボディに取り付けられる窓板では、そのウィンドウモールに挟み込まれた領域とウィンドウモールから露出する領域との境界線が該窓板の外端となる。また、窓板表面の上下方向とは、その窓板が取り付けられた乗物の通常の姿勢を基準として、該窓板の表面に沿う上下方向を指す。
【００１９】
本明細書において、窓板に保護テープを適切に貼り付けるとは、該窓板の保護性能を発揮するために適した貼付状態を実現することをいう。例えば、保護テープの貼付け時に生じ得るシワの数や程度（長さ等）を軽減することは、上記適切な貼付状態を実現するために有効である。
【００２０】
ここに開示される乗物窓板用保護テープは、各種の乗物に具備される種々の窓板（例えば、自動車のフロントウィンドウ用窓板）に貼り付けられて、その表面（典型的には外表面）の一部の領域または全領域を保護する態様で利用され得る。乗物の窓板のうち上記保護テープを貼り付ける範囲（領域）は特に制限されない。例えば、窓板の表面のほぼ全範囲に貼り付けられる態様、窓板表面のうち特に損傷を受けやすい範囲（例えば、トラック等の大型車両の窓板において地面に近い側の部分）に選択的に貼り付けられる態様、等で好ましく利用され得る。
【００２１】
ここに開示される乗物窓板用保護テープは、典型的には、幅４００ｍｍ以下の長尺状に構成されている。シワの発生防止および取扱性向上の観点から、上記保護テープの幅としては、３５０ｍｍ以下が好ましく、３００ｍｍ以下がより好ましい。より高いシワ発生防止効果を得る観点から、上記保護テープの幅を２５０ｍｍ以下としてもよく、さらに２００ｍｍ以下としてもよい。保護テープの幅の下限は特に制限されず、例えば５０ｍｍ以上とすることができる。窓板の所望の範囲を効率よく被覆する観点から、通常は、保護テープの幅として７０ｍｍ以上が適当であり、１００ｍｍ以上が好ましく、１２０ｍｍ以上がより好ましく、１５０ｍｍ以上がさらに好ましい。
【００２２】
ここに開示される保護テープは、長手方向の各部における幅が一定であってもよく、部分的に異なってもよい。例えば、図８や図９に示す保護テープ２４のように、長手方向の一部に他の部分に比べて相対的に広幅の部分（拡幅部２４２，２４４）が設けられていてもよい。
【００２３】
好ましい一態様では、保護テープの長手方向の各部における幅が一定である。このように幅が一定の保護テープは、該保護テープの生産性や汎用性の観点から好ましい。また、このような一定幅の保護テープは、長手方向に捲回された保護テープロールの形態で製造、保管、搬送等を好適に行うことができるので、製造コストの低減や取扱性向上の観点からも有利である。このような保護テープロールは、例えば、該ロールから巻き出した保護テープを窓板の外形やその保護範囲に応じて適宜の長さに切断し、その切断した保護テープを１本または必要に応じて２本以上組み合わせて上記窓板に貼り付けて使用することができる。このことによって高い汎用性が実現され得る。
【００２４】
ここに開示される乗物窓板用保護テープの典型的な断面構造の一例を、図１に模式的に示す。この保護テープ１０は、基材１２と、該基材１２の一方の表面に設けられた粘着剤層１４とを含む。
【００２５】
粘着剤層１４の厚さＴＡは特に限定されない。窓板表面に対する接着性等の観点から、通常は粘着剤層の厚さＴＡを１μｍ以上とすることが適当であり、２μｍ以上とすることが好ましく、３μｍ以上とすることがより好ましく、５μｍ以上とすることがさらに好ましい。粘着剤層の厚さＴＡが大きくなるにつれて、段差を吸収する能力が上昇する傾向にある。粘着剤層の厚さＴＡの上限は特に制限されないが、通常は５０μｍ以下とすることが適当であり、３０μｍ以下とすることが好ましい。また、保護テープの透明性や貼付け作業性等の観点から、粘着剤層の厚さＴＡを２０μｍ以下とすることが好ましく、１５μｍ以下とすることがより好ましく、１０μｍ以下とすることがさらに好ましい。より高い透明性や水抜け性を得る観点から、粘着剤層の厚さＴＡを１０μｍ未満としてもよく、８μｍ未満としてもよく、さらには５μｍ未満としてもよい。
【００２６】
なお、粘着剤層の厚さＴＡは、１／１００００ダイヤルゲージを用いた５点の測定値を算術平均することにより求めることができる。より具体的には、保護テープの総厚（粘着剤層と基材との合計厚さ、すなわちＴＡ＋ＴＢ）を１／１００００ダイヤルゲージで５点測定した測定値の算術平均値から、該保護テープを構成する基材の厚さＴＢを１／１００００ダイヤルゲージで５点測定した測定値の算術平均値を差し引くことにより、粘着剤層の厚さＴＡを求めることができる。
【００２７】
基材１２の厚さＴＢは特に限定されず、例えば２０μｍ〜３００μｍ程度とすることができる。保護テープ１０を重ね合わせて貼る場合における段差の高さを小さくして該段差において発生し得る隙間を小さくする観点から、通常は、基材の厚さＴＢは２００μｍ以下が適当であり、１５０μｍ以下が好ましく、１００μｍ以下がより好ましく、８０μｍ以下がさらに好ましい。一方、飛び石等の物理的衝撃による窓板の損傷を防止する性能や保護テープの取扱性等の観点から、基材の厚さＴＢは２５μｍ以上が適当であり、３０μｍ以上が好ましく、４０μｍ以上がより好ましい。
【００２８】
ここに開示される保護テープは、粘着剤層の厚さＴＡが保護テープ全体の厚さ（ＴＡ＋ＴＢ）の３％以上を占めるように構成されていることが好ましい。すなわち、ここに開示される保護テープは、０．０３≦ＴＡ／（ＴＡ＋ＴＢ）を満たすことが好ましい。このことを、図２〜４に示す模式図を参照しつつ説明する。
【００２９】
図２〜４は、図１に示す保護テープ１０を適宜の長さに切断して作製された２本の保護テープ１０Ａ，１０Ｂが、幅方向の一部を重ね合わせるようにして窓板５０に貼り付けられた状態を示している。より具体的には、保護テープ１０Ａは、その幅方向の一端側（図中では保護テープ１０Ａの右端側）が窓板５０の表面に直接貼り付けられている。保護テープ１０Ｂは、その幅方向の他端側（図中では保護テープ１０Ｂの左端側）の一部が、保護テープ１０Ａの背面に重ねて貼り付けられている。保護テープ１０Ｂの幅方向の残りの部分は、保護テープ１０Ａと同様に、窓板５０の表面に直接貼り付けられている。保護テープ１０Ａの背面と窓板５０の表面との間には、図１に示す保護テープ１０の厚さ（ＴＡ＋ＴＢ）に相当する高さの段差が存在する。
【００３０】
ここで、保護テープ１０Ａの全体の厚さ（ＴＡ＋ＴＢ）のうち粘着剤層１４の厚さＴＡが３％以上を占める場合には、例えば図２に示すように、粘着剤層１４の変形によって上記段差を吸収し、この部分に生じ得る隙間Ｓを比較的小さく抑えることができる。これに対して、保護テープ１０Ａの全体の厚さ（ＴＡ＋ＴＢ）のうち粘着剤層１４の厚さＴＡが３％より小さすぎる構成では、例えば図３に示すように、粘着剤層１４の変形により上記段差を吸収する能力が低いため、隙間Ｓが大きくなってしまう。また、例えば図４に示すように基材１２の厚さＴＢが大きすぎると、段差が高すぎるため粘着剤層１４の変形によっては該段差を充分に吸収することができず、隙間Ｓが大きくなってしまう。図２に示すように隙間Ｓを小さくすることにより、この隙間Ｓが外部に開口する部分（保護テープ１０Ａ，１０Ｂの長手方向の両端）から保護テープ１０Ａ，１０Ｂの貼付け範囲内に雨水等が浸入する事象を効果的に抑制することができる。
【００３１】
このように段差を吸収して隙間Ｓを小さくするためには、粘着剤層の厚さＴＡが保護テープ全体の厚さ（ＴＡ＋ＴＢ）に占める割合が４％以上であることが好ましく、５％以上であることがより好ましく、７％以上であることがさらに好ましい。より高い段差吸収性を実現する観点から、上記割合を１０％以上とすることができ、１２％以上としてもよく、さらに１５％以上としてもよい。上記割合の上限は特に制限されず、例えば５０％以下とすることができる。窓板保護テープとしての性能バランスや貼付け作業性等の観点から、通常は、上記割合を４０％以下とすることが適当であり、３５％以下とすることが好ましく、３０％以下（例えば２５％以下）とすることがより好ましい。
【００３２】
（使用態様例１）
ここに開示される保護テープの好ましい使用態様の一例を、図５を参照しつつ説明する。
図５は、ここに開示される乗物窓板用保護テープ２１，２２，２３，２４が貼り付けられた窓板５０を備える乗物７０の要部を示す模式的平面図である。ここでは、乗物７０が自動車（乗用車等）であり、窓板５０が上記自動車のフロントウィンドウ用の窓板（典型的には窓ガラス）である場合を例として説明する。
【００３３】
窓板５０は、外表面側が凸曲面となった三次元形状に成形されており、その外周に装着されたウィンドウモール６０を介して自動車７０のボディの開口部に取り付けられている。保護テープ２１，２２，２３，２４の貼付けは、窓板５０にウィンドウモール６０を装着する前に行ってもよく、窓板５０にウィンドウモール６０を装着した後であって窓板５０を自動車７０に取り付ける前に行ってもよく、窓板５０を自動車７０に取り付けた後に行ってもよい。
【００３４】
この窓板５０には、４本の保護テープ（保護テープ（Ｘ））２１，２２，２３，２４が、それらの保護テープの幅方向が窓板５０の表面の上下方向となる向きで並べて貼り付けられている。保護テープ２１，２２，２３，２４は、一定幅の長尺状に形成された１本の保護テープがロール状に捲回された保護テープロールから該保護テープを巻き出し、適宜の長さに切断して用意されたものである。したがって、これらの保護テープ２１，２２，２３，２４は互いに同じ構成を有する。具体的には、保護テープ２１，２２，２３，２４は、例えば、幅Ｗ０が１５０ｍｍ〜３００ｍｍであり、粘着剤層の厚さＴＡが２μｍ〜１５μｍであり、基材の厚さＴＢが２５μｍ〜１００μｍであり、かつＴＡ／（ＴＡ＋ＴＢ）が７％〜３０％である。
【００３５】
保護テープ２１，２２，２３，２４は、隣り合う保護テープの幅方向の一部が重なり合うように、該幅方向に位置をずらして窓板５０に貼り付けられている。より詳しくは、まず窓板５０の下辺付近に保護テープ２１を貼り付け、次いで、その保護テープ２１の幅方向上側に位置をずらして保護テープ２２を、保護テープ２１の上辺側（幅方向上側）の一部に保護テープ２２の下辺側の一部を重ねるようにして貼り付ける。同様にして、保護テープ２３および保護テープ２４をこの順で貼りつける。このように保護テープ２１，２２，２３，２４を窓板５０の下辺側から上辺側へと順に並べて貼り付けることにより、図５に示す貼付け状態を実現することができる。
【００３６】
隣り合う保護テープの重ね合わせ幅Ｗ１は、例えば３ｍｍ以上とすることができる。貼付け作業性や水浸入防止性の観点から、通常は上記重ね合わせ幅Ｗ１を５ｍｍ以上とすることが適当であり、７ｍｍ以上とすることが好ましい。また、上記重ね合わせ幅Ｗ１は、保護テープの粘着剤層の厚さＴＡおよび基材の厚さＴＢとの厚さとの関係で（ＴＡ＋ＴＢ）／ＴＡ×０．５［ｍｍ］以上とすることが好ましく、（ＴＡ＋ＴＢ）／ＴＡ×１［ｍｍ］以上とすることがより好ましい。このことによって、例えば、下に貼り付けられた保護テープにより生じる段差に起因してその背面に貼り付けられた保護テープが該背面から浮き上がる事象が効果的に抑制され得る。重ね合わせ幅Ｗ１の上限は特に制限されないが、通常は１００ｍｍ以下とすることが適当であり、７０ｍｍ以下とすることが好ましく、５０ｍｍ以下とすることがより好ましい。なお、重ね合わせ幅Ｗ１は、各保護テープ間で同じでもよく異なってもよい。例えば、保護テープ２１，２２の重ね合わせ幅Ｗ１と、保護テープ２２，２３の重ね合わせ幅Ｗ１とが異なっていてもよい。
【００３７】
保護テープ２１，２２，２３，２４は、いずれも幅Ｗ０が４００ｍｍ以下であるので、三次元形状の窓板５０に貼り付けてもシワが発生しにくい。したがって、かかるシワに起因する水の浸入を抑制することができる。また、このように幅Ｗ０が比較的狭いことにより取扱性が良いので、貼付け作業を効率よくかつ適切に行うことができる。そして、保護テープ２１，２２，２３，２４はいずれも上記のＴＡ，ＴＢおよびＴＡ／（ＴＡ＋ＴＢ）を満たすので、隣り合う保護テープを重ね合わせて貼り付けた箇所において、下に貼り付けられた保護テープ２１，２２，２３の背面と窓板５０の表面との段差を効果的に吸収し、上に貼り付けられた保護テープ２２，２３，２４と窓板５０の表面との間に生じ得る隙間Ｓを小さくすることができる。したがって、上記隙間Ｓから保護テープの貼付け範囲内への水の浸入が起こりにくく、高度の保護性能を発揮することができる。
【００３８】
なお、図５では保護テープ２１，２２，２３，２４の長さを全部同じ長さとしているが、保護テープ２１，２２，２３，２４の長さは、窓板５０の外形等に合わせて互いに異ならせてもよい。例えば、窓板５０の外形がその下辺側から上辺側に向かって横方向の長さが次第に短くなる形状である場合には、保護テープ２１，２２，２３，２４の長さをこの順に短くしてもよい。
【００３９】
（使用態様例２）
ここに開示される保護テープの好ましい使用態様の他の一例を、図６を参照しつつ説明する。
図６示す例では、図５と同様の窓板５０に、保護テープ２１，２２，２３，２４および保護テープ（保護テープ（Ｙ））３１，３２が貼り付けられている。なお、図６では窓板５０の外端より内側の部分のみを示している。
【００４０】
保護テープ２１，２２，２３，２４は、使用態様例１と同様、幅Ｗ０が１５０ｍｍ〜３００ｍｍであり、粘着剤層の厚さＴＡが２μｍ〜１５μｍであり、基材の厚さＴＢが２５μｍ〜１００μｍであり、かつＴＡ／（ＴＡ＋ＴＢ）が７％〜３０％である保護テープがロール状に捲回された保護テープロールから該保護テープを巻き出し、適宜の長さに切断して用意されたものである。ただし、これらの保護テープ２１，２２，２３，２４の長さは、図５に示す例に比べて、各保護テープ２１，２２，２３，２４の長手方向の端から窓板５０の外端までの間に距離をおいて貼り付け得るように設定されている。保護テープ３１，３２もまた、上記保護テープロールを巻き出し、適宜の長さに切断して用意されたものである。したがって、保護テープ２１，２２，２３，２４と保護テープ３１，３２とは、長さ以外の点では同一の構成を有する。
【００４１】
保護テープ２１，２２，２３，２４は、図５に示す例と同様、隣り合う保護テープの幅方向の一部が重なり合うように位置をずらして、窓板５０の下辺側から上辺側へと順に並べて貼り付けられている。保護テープ２１，２２，２３，２４をこのように貼り付けた後に、それらを長手方向に横切るようにして保護テープ３１，３２が貼り付けられている。保護テープ３１は、幅方向の一部を保護テープ２１，２２，２３，２４の長手方向の端部に重ねて、それらの保護テープ２１，２２，２３，２４の背面からその長手方向の一端（図６における左側端）を跨いで窓板５０の表面に至るように貼り付けられている。これにより、保護テープ２２，２３，２４と窓板５０の表面との間に生じ得る隙間Ｓが外部に開口する部分を保護テープ３１で塞ぎ、該隙間Ｓからの水の浸入をより高度に防止することができる。
【００４２】
また、保護テープ３１の上端は、窓板５０の最も上辺側に貼り付けられている保護テープ２４の上辺よりも、さらに窓板５０の上辺側に位置している。したがって、保護テープ３１の幅方向の一部は、保護テープ２４の背面からその上辺を跨いで窓板５０の表面に至るように貼り付けられている。このことによって、保護テープ２４の背面と窓板５０の表面との段差により生じ得る隙間Ｓ２が窓板５０の表面の上側に向いて開口することを防止し、この隙間Ｓ２への水の浸入を抑えることができる。
保護テープ３２は、例えば、保護テープ２１，２２，２３，２４の長手方向の中央を基準として、保護テープ３１と概ね対称に貼り付けることができる。
【００４３】
保護テープ２１，２２，２３，２４と保護テープ３１，３２との重ね合わせ幅Ｗ２は、例えば３ｍｍ以上とすることができる。貼付け作業性や水浸入防止性の観点から、通常は上記重ね合わせ幅Ｗ２を５ｍｍ以上とすることが適当であり、７ｍｍ以上とすることが好ましく、１０ｍｍ以上とすることがより好ましい。また、上記重ね合わせ幅Ｗ２は、（ＴＡ＋ＴＢ）／ＴＡ×０．５［ｍｍ］以上とすることが好ましく、（ＴＡ＋ＴＢ）／ＴＡ×１［ｍｍ］以上とすることがより好ましく、（ＴＡ＋ＴＢ）／ＴＡ×１．５［ｍｍ］以上とすることがさらに好ましい。このことによって、例えば、保護テープ２１，２２，２３，２４により生じる段差に起因して保護テープ３１，３２が保護テープ２１，２２，２３，２４の背面から浮き上がる事象が効果的に抑制され得る。Ｗ２の上限は特に制限されないが、通常は１００ｍｍ以下とすることが適当であり、７０ｍｍ以下とすることが好ましく、５０ｍｍ以下とすることがより好ましい。
【００４４】
保護テープ３１，３２が保護テープ２１，２２，２３，２４の長手方向の一端からはみ出して窓板５０の表面に直接貼り付けられる部分の幅（はみ出し幅）Ｗ３は、例えば３ｍｍ以上とすることができる。貼付け作業性や水浸入防止性の観点から、通常は上記はみ出し幅Ｗ３を５ｍｍ以上とすることが適当であり、７ｍｍ以上とすることが好ましく、１０ｍｍ以上とすることがより好ましい。また、保護テープ２１，２２，２３，２４により生じる段差に起因して保護テープ３１，３２が窓板５０の表面から浮き上がる事象を抑制する観点から、上記重ね合わせ幅Ｗ３は、（ＴＡ＋ＴＢ）／ＴＡ×０．５［ｍｍ］以上とすることが好ましく、（ＴＡ＋ＴＢ）／ＴＡ×１．０［ｍｍ］以上とすることがより好ましく、（ＴＡ＋ＴＢ）／ＴＡ×１．５［ｍｍ］以上とすることがさらに好ましい。Ｗ３の上限は特に制限されないが、通常は１００ｍｍ以下とすることが適当であり、７０ｍｍ以下とすることが好ましく、５０ｍｍ以下とすることがより好ましい。
【００４５】
保護テープ３１，３２が保護テープ２４の上辺からはみ出して窓板５０の表面に直接貼り付けられる部分の幅（はみ出し幅）Ｗ４は、例えば３ｍｍ以上とすることができる。貼付け作業性や水浸入防止性の観点から、通常は上記はみ出し幅Ｗ４を５ｍｍ以上とすることが適当であり、７ｍｍ以上とすることが好ましい。また、保護テープ２４により生じる段差に起因して保護テープ３１，３２が窓板５０の表面から浮き上がる事象を抑制する観点から、上記重ね合わせ幅Ｗ４は、（ＴＡ＋ＴＢ）／ＴＡ×０．５［ｍｍ］以上とすることが好ましく、（ＴＡ＋ＴＢ）／ＴＡ×１［ｍｍ］以上とすることがより好ましい。Ｗ４の上限は特に制限されないが、通常は１００ｍｍ以下とすることが適当であり、７０ｍｍ以下とすることが好ましく、５０ｍｍ以下とすることがより好ましい。
なお、Ｗ２，Ｗ３およびＷ４の各々は、保護テープ３１と保護テープ３２とで同じであってもよく、異なっていてもよい。
【００４６】
図６に示す例では、保護テープ３１，３２の下端の位置を、窓板５０の最も下側に貼り付けられる保護テープ２１の下辺とほぼ同じ位置としている。すなわち、保護テープ３１，３２の下端は保護テープ２１の下辺から下方にはみ出してはいない。したがって、保護テープ２１の背面に保護テープ３１，３２が貼り付けられることで保護テープ３１，３２と窓板５０との間に生じ得る隙間Ｓ２は、典型的には、保護テープ３１，３２の下端から外部に開口することとなる。この下向きの開口を利用して、保護テープ３１，３２の貼付け範囲内に水が滞留することを防止し得る。すなわち、仮に保護テープ２４の上辺と窓板５０との段差により生じる隙間Ｓ２に外部から水が浸入し（図６中の矢印Ｒ１）、その水が保護テープ２１，２２，２３，２４の長手方向の一端に回り込んで該一端沿いに保護テープ３１，３２範囲内を下方へと移動しても（図６中の矢印Ｒ２）、その水を保護テープ３１，３２の下端から外部に排出することができる（図６中の矢印Ｒ３）。このことによって、保護テープ３１，３２の貼付け範囲内に溜まった水が蒸発してウォータースポット等を生じる事象を回避することができる。
【００４７】
同様の効果は、図７に示すように、保護テープ３１の下端の位置を保護テープ２１の下辺よりもやや上方とすることによっても実現され得る。通常は、保護テープ３１の下端が保護テープ２１の下辺とその隣に貼り付けられる保護テープ２２の下辺との間に位置するように貼り付けることが好ましい。
【００４８】
本例において、窓板５０の最も上側に貼り付けられる保護テープ２４の長手方向の端部には、例えば図８に示すように、保護テープ２４の上辺が幅方向外側に拡がる拡幅部２４２が設けられていてもよい。拡幅部２４２を設けることにより、仮に保護テープ２４の上に保護テープ３１が貼り付けられることで生じ得る隙間Ｓ２に水が浸入しても（図８の矢印Ｒ１）、該水が保護テープ２４の長手方向の一端に回り込みにくくなる。ここで、図８に示す拡幅部２４２は、保護テープ２４の長手方向の一端に近づくにつれてその上辺が上方に反り返るアーチ形状に形成されているが、拡幅部の形状はこれに限定されない。例えば、保護テープ２４の長手方向の一端に近づくにつれてその上辺が斜め上に直線状に拡がる傾斜形状の拡幅部であってもよい。あるいは、図９に示すような段差形状の拡幅部２４４であってもよい。
【００４９】
なお、図６に示す例では保護テープ２１，２２，２３，２４をこの順で窓板５０に貼り付けた後に保護テープ３１，３２を貼り付けているが、まず保護テープ３１，３２を窓板５０に貼り付けた後に保護テープ２１，２２，２３，２４を貼り付けてもよい。このように貼り付ける場合、保護テープ２４の上辺が保護テープ３１，３２の上端よりも窓板５０の上辺側に位置するように保護テープ２１，２２，２３，２４を貼り付けることが好ましい。さらに、保護テープ２１，２２，２３の両端（左右端）はそれぞれ保護テープ３１，３２上に位置し、最も上側に貼り付けられる保護テープ２４の両端は保護テープ３１，３２の外側端からはみ出して窓板５０に直接貼り付けられるように、保護テープ２１，２２，２３に比べて保護テープ２４の長さを大きくしてもよい。
【００５０】
以下、ここに開示される乗物窓板用保護テープの構成材料や製造方法の好適例を説明するが、本発明の範囲を限定する意図ではない。
【００５１】
ここに開示される乗物窓板用保護テープの基材としては、プラスチックフィルムを好ましく用いることができる。ここでプラスチックフィルムとは、典型的には非多孔質のプラスチック膜を指し、織布や不織布とは区別される概念である。上記プラスチックフィルムは、単層構造であってもよく、二層または三層以上の多層構造であってもよい。透明性等の観点から、単層構造のプラスチックフィルムを好ましく採用し得る。
【００５２】
基材としてのプラスチックフィルム（以下、フィルム基材ともいう。）を構成する樹脂材料は特に限定されず、例えば、ポリオレフィン樹脂、ポリエチレンテレフタレート（ＰＥＴ）等のポリエステル樹脂、ポリアミド樹脂、ポリカーボネート樹脂、ポリウレタン樹脂、アクリル樹脂等であり得る。これらは１種を単独でまたは２種以上を組み合わせて用いることができる。２種以上の樹脂を組み合わせて用いる場合、それらの樹脂は、ブレンドして用いてもよく、別々に（例えば、多層構造のプラスチックフィルムにおいて互いに異なる層を構成する材料として）用いてもよい。
【００５３】
上記基材としては、耐候性や透明性等の観点から、上記樹脂材料の主成分がポリオレフィン樹脂であるフィルム基材を好ましく用いることができる。ここで、樹脂材料の主成分がポリオレフィン樹脂であるとは、該樹脂材料の５０重量％超がポリオレフィン樹脂であることをいう。上記樹脂材料のうちポリオレフィン樹脂の割合は、７０重量％以上が好ましく、９０重量％以上がより好ましく、９５重量％以上がさらに好ましい。好ましい一態様では、上記樹脂材料が実質的にポリオレフィン樹脂からなる。
【００５４】
上記ポリオレフィン樹脂の好適例として、ポリエチレン樹脂（ＰＥ）およびポリプロピレン樹脂（ＰＰ）が挙げられる。樹脂材料としてＰＥおよびＰＰの一方または両方を含むフィルム基材が好ましい。好ましい一態様では、フィルム基材に含まれる樹脂材料の７５重量％以上がＰＰである。フィルム基材に含まれる樹脂材料の実質的に１００重量％がＰＰであってもよい。上記樹脂材料がＰＰに加えて他の樹脂を含む場合、該他の樹脂は、ＰＰ以外のポリオレフィン、例えばＰＥであり得る。
【００５５】
上記ＰＰは、プロピレンを成分とする種々のポリマー（プロピレン系ポリマー）であり得る。ここでいうプロピレン系ポリマーの概念には、例えば以下のものが包含される。
プロピレンのホモポリマー（ホモポリプロピレン）。例えばアイソタクチックポリプロピレン、シンジオタクチックポリプロピレン、アタクチックポリプロピレン。
プロピレンと他のα−オレフィンとのランダムコポリマー（ランダムポリプロピレン）。典型的には、プロピレンとエチレンおよび炭素数４〜１０のα−オレフィンから選択される１種または２種以上とのランダムコポリマー。好ましくは、プロピレンを主モノマー（主構成単量体、すなわち単量体全体の５０重量％超を占める成分をいう。以下同じ。）とするランダムコポリマー。例えば、プロピレン９６〜９９．９モル％と他のα−オレフィン（好ましくはエチレンおよび／またはブテン）０．１〜４モル％とのランダムコポリマー。
プロピレンに他のα−オレフィンをブロック共重合したコポリマー（ブロックポリプロピレン）。典型的には、プロピレンにエチレンおよび炭素数４〜１０のα−オレフィンから選択される１種または２種以上をブロック共重合したコポリマー。プロピレンを主モノマーとするブロックポリプロピレンが好ましく、典型的には副生成物としてプロピレンおよび上記他のα−オレフィンのうち少なくとも１種を成分とするゴム成分をさらに含む。例えば、プロピレン９０〜９９．９モル％に他のα−オレフィン（好ましくはエチレンおよび／またはブテン）０．１〜１０モル％をブロック共重合したポリマーと、副生成物としてプロピレンおよび他のα−オレフィンのうち少なくとも１種を成分とするゴム成分をさらに含むブロックポリプロピレン。
上記のようなプロピレン系ポリマーに多量のゴム成分を共重合させて得られるリアクターブレンドタイプの熱可塑性オレフィン樹脂（ＴＰＯ）や熱可塑性エラストマー（ＴＰＥ）。もしくは、該ゴム成分を機械的に分散させて得られるドライブレンドタイプのＴＰＯやＴＰＥ。
重合性官能基に加えて別の官能基を有するモノマー（官能基含有モノマー）とプロピレンとのコポリマー、かかる官能基含有モノマーをプロピレン系ポリマーに共重合させたコポリマー。
【００５６】
フィルム基材を構成する樹脂材料は、このようなＰＰの１種または２種以上を含み得る。２種以上のＰＰを含む場合、それらのＰＰは、ブレンドして用いられていてもよく、別々に用いられていてもよい。それらのＰＰの使用量比（ブレンド比）に特に制限はない。
【００５７】
上記ＰＥは、エチレンを成分とする種々のポリマー（エチレン系ポリマー）であり得る。上記エチレン系ポリマーは、エチレンのホモポリマーであってもよく、主モノマーとしてのエチレンに他のα−オレフィンを共重合させたものであってもよい。上記他のα−オレフィンの好適例としては、プロピレン、１−ブテン（分岐１−ブテンであり得る。）、１−ヘキセン、４−メチル−１−ペンテン、１−オクテン等の、炭素原子数３〜１０のα−オレフィンが挙げられる。また、重合性官能基に加えて別の官能基を有するモノマー（官能基含有モノマー）とエチレンとのコポリマーや、かかる官能基含有モノマーをエチレン系ポリマーに共重合させたもの等であってもよい。エチレンと官能基含有モノマーとのコポリマーとしては、例えば、エチレン−酢酸ビニル共重合体（ＥＶＡ）、エチレン−アクリル酸共重合体（ＥＡＡ）、エチレン−メタクリル酸共重合体（ＥＭＡＡ）、エチレン−アクリル酸メチル共重合体（ＥＭＡ）、エチレン−アクリル酸エチル共重合体（ＥＥＡ）、エチレン−メタクリル酸メチル共重合体（ＥＭＭＡ）、エチレンと（メタ）アクリル酸（すなわち、アクリル酸および／またはメタクリル酸）との共重合体が金属イオンで架橋されたもの、等が挙げられる。また、上記ＰＥの例には、高密度ポリエチレン（ＨＤＰＥ）、中密度ポリエチレン（ＭＤＰＥ）、低密度ポリエチレン（ＬＤＰＥ）および直鎖状低密度ポリエチレン（ＬＬＤＰＥ）が含まれる。
【００５８】
フィルム基材を構成する樹脂材料は、このようなＰＥの１種または２種以上を含み得る。２種以上のＰＥを含む場合、それらのＰＥは、ブレンドして用いられていてもよく、別々に用いられていてもよい。それらのＰＥの使用量比（ブレンド比）に特に制限はない。
【００５９】
上記フィルム基材には、必要に応じて、ラジカル捕捉剤や紫外線吸収剤等の光安定剤、酸化防止剤、帯電防止剤、着色剤（染料、顔料等）、充填材、スリップ剤、アンチブロッキング剤等の、一般的な粘着シートにおいて基材として用いられるプラスチックフィルム（典型的には、保護テープのフィルム基材）に使用され得る公知の添加剤を適宜配合することができる。光安定剤の例としては、ベンゾトリアゾール類、ヒンダードアミン類、ベンゾエート類等を有効成分とするものが挙げられる。酸化防止剤の例としては、アルキルフェノール類、アルキレンビスフェノール類、チオプロピレン酸エステル類、有機亜リン酸エステル類、アミン類、ヒドロキノン類、ヒドロキシルアミン類等を有効成分とするものが挙げられる。このような添加剤は、１種を単独でまたは２種以上を組み合わせて用いることができる。添加剤の配合量は、一般的な粘着シートにおいて基材として用いられるプラスチックフィルムの通常の配合量と同程度とすることができる。
【００６０】
このようなフィルム基材は、従来公知の一般的なフィルム成形方法（押出成形、インフレーション成形等）を適宜採用して製造することができる。フィルム基材のうち粘着剤層が設けられる側の面（粘着剤層側表面）には、該粘着剤層との接着性を向上させるための処理、例えばコロナ放電処理、酸処理、紫外線照射処理、プラズマ処理、下塗剤（プライマー）塗付等の表面処理が施されていてもよい。フィルム基材のうち粘着剤層が設けられる側の表面とは反対側の面（背面）には、必要に応じて、帯電防止処理、剥離処理、撥水処理等の表面処理が施されていてもよい。
【００６１】
また、フィルム基材には、このフィルム基材を用いた保護テープの用途（車種、窓板の種類等）に関する情報や、上記保護テープの位置合わせ用の目印等が表示されていてもよい。上記目印は、例えば、２本以上の保護テープを部分的に重ねて貼り付ける場合における該保護テープ相互の位置あわせ、保護テープと窓板との位置合わせ等に役立つ目印であり得る。このような情報や目印は、印刷等の公知の手法により設けることができる。
【００６２】
粘着剤層を構成する粘着剤の種類は特に限定されず、例えばアクリル系粘着剤、ゴム系粘着剤（天然ゴム系、合成ゴム系、これらの混合系等）、シリコーン系粘着剤、ポリエステル系粘着剤、ウレタン系粘着剤、ポリエーテル系粘着剤、ポリアミド系粘着剤、フッ素系粘着剤等の公知の各種粘着剤から選択される１種または２種以上の粘着剤を含んで構成された粘着剤層であり得る。ここでアクリル系粘着剤とは、アクリル系ポリマーをベースポリマー（ポリマー成分のなかの主成分、すなわち５０重量％を超えて含まれる成分）とする粘着剤をいう。ゴム系その他の粘着剤についても同様の意味である。耐候性や透明性等の観点から好ましい粘着剤層として、アクリル系粘着剤の含有割合が５０重量％以上、より好ましくは７０重量％以上、さらに好ましくは９０重量％以上である粘着剤層が挙げられる。アクリル系粘着剤の含有割合が９８重量％超であってもよく、実質的にアクリル系粘着剤からなる粘着剤層であってもよい。
【００６３】
このようなアクリル系粘着剤（層）は、アクリル系ポリマーをベースポリマーとする粘着剤組成物を用いて形成することができる。該アクリル系ポリマーは、典型的には、アルキル（メタ）アクリレートを主モノマー（単量体全体の５０重量％超を占める成分）として含み、該主モノマーと共重合性を有する副モノマーをさらに含むモノマー混合物の共重合体である。該モノマー混合物は、これら主モノマーおよび副モノマーに加えて、他の共重合成分を任意に含み得る。
なお、本明細書中において「（メタ）アクリレート」とは、アクリレートおよびメタクリレートを包括的に指す意味である。同様に、「（メタ）アクリロイル」はアクリロイルおよびメタクリロイルを、「（メタ）アクリル」はアクリルおよびメタクリルを、それぞれ包括的に指す意味である。
【００６４】
アルキル（メタ）アクリレートとしては、例えば下記式（１）で表される化合物を好適に用いることができる。
ＣＨ２＝Ｃ（Ｒ１）ＣＯＯＲ２          （１）
ここで、上記式（１）中のＲ１は水素原子またはメチル基である。また、Ｒ２は炭素原子数１〜２０の鎖状アルキル基（以下、このような炭素原子数の範囲を「Ｃ１−２０」と表すことがある。）である。粘着剤の貯蔵弾性率等の観点から、Ｒ２がＣ１−１４の鎖状アルキル基であるアルキル（メタ）アクリレートが好ましく、Ｒ２がＣ１−１０の鎖状アルキル基であるアルキル（メタ）アクリレートがより好ましく、Ｒ２がブチル基または２−エチルヘキシル基であるアルキル（メタ）アクリレートが特に好ましい。
【００６５】
上記Ｃ１−２０の鎖状アルキル基を有するアルキル（メタ）アクリレートとしては、例えばメチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｓ−ブチル（メタ）アクリレート、ペンチル（メタ）アクリレート、イソペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、エイコシル（メタ）アクリレート等が挙げられる。これらアルキル（メタ）アクリレートは、１種を単独でまたは２種以上を組み合わせて用いることができる。特に好ましいアルキル（メタ）アクリレートとして、ｎ−ブチルアクリレート（ＢＡ）および２−エチルヘキシルアクリレート（２ＥＨＡ）が挙げられる。
【００６６】
ここに開示される乗物窓板用保護テープは、典型的には、乗物の保管や流通過程において該乗物の窓板を保護する機能を果たした後、該窓板から剥離される態様で用いられる。このため、上記保護テープは、窓板に対して良好な再剥離性を示すことが好ましい。この良好な再剥離性は、例えば、窓板から保護テープを剥離する際に該窓板の表面に粘着剤等を残留させにくい性能として把握され得る。
【００６７】
主モノマーであるアルキル（メタ）アクリレートと共重合性を有する副モノマーは、アクリル系ポリマーに架橋点を導入したり、アクリル系ポリマーの凝集力を高めたりするために役立ち得る。アクリル系ポリマーの凝集力を高めることは、粘着剤の再剥離性の向上に有利に寄与し得る。副モノマーとしては、例えば以下のような官能基含有モノマー成分を、単独で、あるいは２種以上を組み合わせて用いることができる。
カルボキシル基含有モノマー：例えばアクリル酸、メタクリル酸、クロトン酸等のエチレン性不飽和モノカルボン酸；マレイン酸、イタコン酸、シトラコン酸等のエチレン性不飽和ジカルボン酸およびその無水物（無水マレイン酸、無水イタコン酸等）。
水酸基含有モノマー：例えば２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート等のヒドロキシアルキル（メタ）アクリレート類；ビニルアルコール、アリルアルコール等の不飽和アルコール類。
アミド基含有モノマー：例えば（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド。
アミノ基含有モノマー：例えばアミノエチル（メタ）アクリレート、Ｎ，Ｎ−ジメチルアミノエチル（メタ）アクリレート、ｔ−ブチルアミノエチル（メタ）アクリレート。
エポキシ基を有するモノマー：例えばグリシジル（メタ）アクリレート、メチルグリシジル（メタ）アクリレート、アリルグリシジルエーテル。
シアノ基含有モノマー：例えばアクリロニトリル、メタクリロニトリル。
ケト基含有モノマー：例えばジアセトン（メタ）アクリルアミド、ジアセトン（メタ）アクリレート、ビニルメチルケトン、ビニルエチルケトン、アリルアセトアセテート、ビニルアセトアセテート。
窒素原子含有環を有するモノマー：例えばＮ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリン。
アルコキシシリル基含有モノマー：例えば３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシラン。
【００６８】
上記副モノマーの量は、所望の凝集力が実現されるように適宜選択すればよく、特に限定されない。通常は、凝集力と粘着性とをバランス良く両立させる観点から、副モノマーの量は、アルキル（メタ）アクリレート１００重量部に対して合計２０重量部以下とすることが適当であり、１５重量部以下とすることが好ましく、１０重量部以下とすることがさらに好ましい。
【００６９】
また、アクリル系ポリマーの凝集力を高める等の目的で、上述した副モノマー以外の他の共重合成分を用いることができる。かかる共重合成分としては、例えば酢酸ビニル、プロピオン酸ビニル等のビニルエステル系モノマー；スチレン、置換スチレン（α−メチルスチレン等）、ビニルトルエン等の芳香族ビニル化合物；シクロアルキル（メタ）アクリレート（シクロヘキシル（メタ）アクリレート、シクロペンチルジ（メタ）アクリレート等）、イソボルニル（メタ）アクリレート等の非芳香族性環含有（メタ）アクリレート；アリール（メタ）アクリレート（例えばフェニル（メタ）アクリレート）、アリールオキシアルキル（メタ）アクリレート（例えばフェノキシエチル（メタ）アクリレート）、アリールアルキル（メタ）アクリレート（例えばベンジル（メタ）アクリレート）等の芳香族性環含有（メタ）アクリレート；エチレン、プロピレン、イソプレン、ブタジエン、イソブチレン等のオレフィン系モノマー；塩化ビニル、塩化ビニリデン等の塩素含有モノマー；２−（メタ）アクリロイルオキシエチルイソシアネート等のイソシアネート基含有モノマー；メトキシエチル（メタ）アクリレート、エトキシエチル（メタ）アクリレート等のアルコキシ基含有モノマー；メチルビニルエーテル、エチルビニルエーテル等のビニルエーテル系モノマー；等が挙げられる。かかる他の共重合成分の量は、目的および用途に応じて適宜選択すればよく特に限定されないが、例えばアルキル（メタ）アクリレート１００重量部に対して１０重量部以下程度とすることが好ましい。
【００７０】
アクリル系ポリマーを得る方法は特に限定されず、溶液重合法、エマルション重合法、塊状重合法、懸濁重合法等の、アクリル系ポリマーの合成手法として一般的に用いられる各種の重合方法を適用して該ポリマーを得ることができる。また、上記アクリル系ポリマーは、ランダム共重合体であってもよく、ブロック共重合体、グラフト共重合体等であってもよい。生産性等の観点から、通常はランダム共重合体が好ましい。
【００７１】
上記アクリル系粘着剤組成物は、ベースポリマーとしての上記アクリル系ポリマーに加えて、架橋剤をさらに含むことができる。架橋剤の種類は特に制限されず、粘着剤分野で通常使用される各種架橋剤のなかから、例えば上記副モノマーの架橋性官能基の種類に応じて適宜選択して使用することができる。具体例としては、イソシアネート系架橋剤、シラン系架橋剤、エポキシ系架橋剤、オキサゾリン系架橋剤、アジリジン系架橋剤、金属キレート系架橋剤等が挙げられる。粘着性と凝集力とのバランスの良い粘着剤層を形成しやすいことから、イソシアネート系架橋剤を好ましく使用し得る。上記粘着剤組成物に含まれる架橋剤の量は特に限定されず、所望の凝集力が得られるように設定することができる。通常は、上記アクリル系ポリマー１００重量部に対して１〜１０重量部（好ましくは１．５〜６重量部、より好ましくは２〜５重量部）とすることが適当である。
【００７２】
上記粘着剤組成物は、任意成分として、帯電防止剤、スリップ剤、アンチブロッキング剤、レベリング剤、可塑剤、充填材、着色剤（顔料、染料等）、分散剤、安定剤、防腐剤、老化防止剤、架橋促進剤、ｐＨ調整剤（典型的には酸または塩基）等の、粘着剤分野において一般的に使用される各種添加剤を含有することができる。かかる添加剤の配合量は、一般的な粘着シートにおける配合量と概ね同程度とすることができる。
なお、上記粘着剤組成物には、乗物窓板用保護テープの透明性や耐候性、窓板表面の非汚染性（再剥離性）等を考慮して、粘着付与剤を配合しないことが好ましい。
【００７３】
粘着剤層を基材上に設ける方法としては、粘着剤組成物を基材に直接付与（典型的には塗付）して硬化処理する方法（直接法）；剥離性を有する表面（剥離面）に粘着剤組成物を付与して硬化処理することにより該表面上に粘着剤層を形成し、この粘着剤層を基材に貼り合わせて該粘着剤層を基材に転写する方法（転写法）等；を用いることができる。上記硬化処理は、乾燥（加熱）、冷却、架橋、追加の共重合反応、エージング等から選択される一または二以上の処理であり得る。例えば、溶媒を含む粘着剤組成物を単に乾燥させるだけの処理（加熱処理等）や、加熱溶融状態にある粘着剤組成物を単に冷却する（固化させる）だけの処理も、ここでいう硬化処理に含まれ得る。上記硬化処理が二以上の処理（例えば乾燥および架橋）を含む場合、これらの処理は、同時に行ってもよく、多段階に亘って行ってもよい。
【００７４】
粘着剤組成物の塗付は、例えばグラビアロールコーター、リバースロールコーター、キスロールコーター、ディップロールコーター、バーコーター、ナイフコーター、スプレーコーター等の慣用のコーターを用いて行うことができる。架橋反応の促進、製造効率の向上等の観点から、粘着剤組成物の乾燥は加熱下で行うことが好ましい。該組成物が塗付される支持体の種類にもよるが、例えば凡そ４０〜１５０℃程度の乾燥温度を採用することができる。乾燥後、架橋反応がさらに進むように４０〜６０℃程度で保持するエージング処理を施してもよい。エージング時間は、所望の架橋度や架橋反応の進行速度に応じて適宜選択すればよく、例えば１２時間〜１２０時間程度とすることができる。
【００７５】
ここに開示される乗物窓板用保護テープは、窓板への貼付け前には、粘着剤層の表面上に剥離ライナーが配置された形態であり得る。上記剥離ライナーとしては、各種の紙（表面に樹脂がラミネートされた紙であり得る）、プラスチックフィルム等を特に限定なく用いることができる。剥離ライナーの厚みは特に限定されず、例えば凡そ５μｍ〜５００μｍ（好ましくは凡そ１０μｍ〜２００μｍ、例えば凡そ３０μｍ〜２００μｍ）であり得る。該剥離ライナーの剥離面（粘着剤層の表面に接して配置される面）には、必要に応じて従来公知の剥離剤（例えば一般的なシリコーン系、長鎖アルキル系、フッ素系等の剥離剤）による剥離処理が施されていてもよい。上記剥離面の背面は剥離処理されていてもいなくてもよく、剥離処理以外の表面処理が施されていてもよい。
【００７６】
あるいは、ここに開示される乗物窓板用保護テープは、基材の背面が剥離面となっており、該背面に粘着剤層の表面を当接させるようにして長尺方向に捲回された保護テープロールとして構成されていてもよい。このような構成の保護テープロールでは、上記基材が剥離ライナーとしても機能するので、基材と別体の剥離ライナーの使用を省略できる。かかる構成とすることは、コスト削減や廃棄物量低減等の観点から好ましい。
【００７７】
ここに開示される乗物窓板用保護テープは、典型的には平面形状（二次元形状）であって、あらかじめ三次元形状に成形する手間をかけることなく、窓板表面の形状に沿わせて適切にかつ効率よく貼り付けることができる。すなわち、上記保護テープを窓板表面の形状に近づけるためにあらかじめ三次元形状に成形（例えば加熱成形）する操作は必要とされない。このような平面形状の保護テープは、保存性や持ち運び性等の観点から好ましい。
【００７８】
ここに開示される乗物窓板用保護テープの貼付けは、貼付け作業時において被着体の表面と粘着剤層との間に水を介在させる手法で行うことができる。例えば、窓板の表面に水（貼付水）を付与し、その窓板に保護テープを圧着しつつ上記貼付水を保護テープの貼付け範囲外に押し出す手法を好ましく採用し得る。このような貼付水を用いることにより、貼付け過程において、被着体表面に対する粘着剤層のすべり性を向上させ得る。このことによって、保護テープの貼付け時に生じるシワを防止または軽減することができ、該保護テープを適切に貼り付けることが容易となり得る。上記貼付水として使用する水に特に制限はなく、例えば水道水、イオン交換水等の任意の水を用いることができる。このような水に適量の界面活性剤を含有させた貼付水を用いてもよい。
【００７９】
ここに開示される乗物窓板用保護テープは、ヘイズ値が１０％以下であることが好ましい。かかる保護テープは透明性に優れるため、該保護テープが窓板に貼り付けられた状態の乗物（例えば自動車）を搬送時に運転して移動させる事態にも適切に対応可能な視界を確保することができる。より良好な視界を得る観点から、上記保護テープのヘイズ値（％）としては、７％以下が好ましく、５％以下がより好ましく、３％以下がさらに好ましい。なお、保護テープの色は特に制限されない。例えば、ヘイズ値１０％以下を満たす有色透明な保護テープであってもよく、無色透明な保護テープであってもよい。
【００８０】
ここで「ヘイズ値（％）」とは、対象とするフィルム、シートまたはテープに可視光を照射したときの全透過光に対する拡散透過光の割合をいう。くもり価ともいう。ヘイズ値（％）は、以下の式で表すことができる。ここで、Ｔｈはヘイズ値（％）であり、Ｔｄは散乱光透過率、Ｔｔは全光透過率である。
Ｔｈ（％）＝Ｔｄ／Ｔｔ×１００
【００８１】
特に限定するものではないが、上記保護テープは、６０℃と１０℃との間における加熱変化率（ＨＥ(60-10)）が２．０％以下であることが好ましい。保護テープの加熱変化率（ＨＥ(60-10)）は、以下の方法により測定することができる。
【００８２】
［加熱変化率（ＨＥ(60-10)）測定］
保護テープの流れ方向（ＭＤ）を縦方向として、縦２００ｍｍ、横２００ｍｍの正方形状の測定サンプルを用意する。その測定サンプルを２３℃、５０％ＲＨの環境下に１時間放置した後、縦方向に約１５０ｍｍの間隔を空けて標線を入れる。
上記測定サンプルを６０℃の乾燥オーブン内に１時間保持した後、６０℃の環境下にて、上記標線間の長さをノギスにて小数第１位まで測定する。
次いで、上記サンプルを１０℃の環境下に１時間保持した後、１０℃の環境下にて、上記標線間の長さをノギスにて小数第１位まで測定する。
加熱変化率（ＨＥ(60-10)）は、６０℃の環境下で測定された上記標線間の長さをＬ60、１０℃の環境下で測定された上記標線間の長さをＬ10として、以下の式により算出される。
加熱変化率（ＨＥ(60-10)）（％）＝｜（Ｌ60−Ｌ10）／Ｌ60｜×１００
ここで、保護テープの流れ方向（ＭＤ）とは、該保護テープを構成する基材（典型的にはフィルム基材）のＭＤに対応する方向をいう。
【００８３】
乗物（例えば自動車）の窓板に貼り付けられた保護テープは、その乗物が屋外で長期間保管されること等により、幅広い温度変化に曝され得る。加熱変化率（ＨＥ(60-10)）が小さい保護テープは、温度変化に伴う膨張収縮が少ないので、貼付け後の浮きやシワの発生を防止しやすい。このことは、経時や温度変化に耐えて良好な貼り付け状態を維持する観点から好ましい。
かかる観点から、保護テープの加熱変化率（ＨＥ(60-10)）は、１．７％以下であることがより好ましく、１．５％以下（例えば１．３％以下）であることがさらに好ましい。加熱変化率（ＨＥ(60-10)）の下限は特に制限されない。例えば、上記加熱変化率（ＨＥ(60-10)）が０．５％超であることが好ましく、０．７％以上であることがより好ましい。
【００８４】
特に限定するものではないが、上記保護テープは、２３℃における引張弾性率（以下、単に引張弾性率ということもある。）が１８００Ｎ／ｍｍ２以下であることが好ましい。なお、ここに開示される乗物窓板用保護テープを構成する粘着剤層の引張弾性率は、該保護テープを構成する基材の引張弾性率に比べて極めて小さい。このため、ここでいう引張弾性率としては、基材の断面積当たりの値に換算した値を用いるものとする。保護テープの引張弾性率は、以下の方法により測定することができる。
【００８５】
［引張弾性率測定］
保護テープのＭＤを長さ方向として、幅２５ｍｍ、長さ５０ｍｍの長方形状の測定サンプルを用意する。ＪＩＳ  Ｋ７１２７に基づいて、上記測定サンプルを室温（２３℃）にて精密万能試験機オートグラフＡＧ−ＩＳ（株式会社島津製作所製）により引張速度３００ｍｍ／ｍｉｎの条件で延伸し、最大傾きを測定する。測定は２回づつ行い、それらの平均値を引張弾性率の値とする。
【００８６】
保護テープの引張弾性率が低くなると、該保護テープを曲面に沿って変形させやすくなる（曲面追従性が向上する）傾向にある。このことによって、保護テープを窓板の表面形状に沿わせて適切に貼り付けることが容易となり得る。かかる観点から、保護テープの引張弾性率は、１５００Ｎ／ｍｍ２以下であることがより好ましく、１３００Ｎ／ｍｍ２以下であることがさらに好ましい。引張弾性率の下限は特に制限されないが、上述した好ましい加熱変化率（ＨＥ(60-10)）との両立を容易とする観点から、通常は４００Ｎ／ｍｍ２以上が適当であり、５００Ｎ／ｍｍ２以上が好ましく、６００Ｎ／ｍｍ２以上がより好ましい。保護テープの引張弾性率が高くなると、貼付け後の浮きやシワの発生を防止しやすくなる傾向にある。
【００８７】
特に限定するものではないが、上記保護テープとしては、２３℃における５％伸張時の引張モジュラス（以下、５％モジュラスと略記する。）が７〜３０Ｎ／２０ｍｍの範囲にあるものが好ましい。このような保護テープは、曲面追従性と取扱性とのバランスが良く、窓板の表面形状に沿わせて適切に貼り付けやすいものとなり得る。かかる観点から、保護テープの５％モジュラスとしては、７〜２５Ｎ／２０ｍｍの範囲が好ましく、８〜２０Ｎ／２０ｍｍの範囲がより好ましい。保護テープの５％モジュラスは、以下の方法により測定することができる。
【００８８】
［５％モジュラス測定］
保護テープのＭＤ方向を長さ方向として、幅２０ｍｍ、長さ１３０ｍｍの帯状の測定サンプルを用意する。この測定サンプルを精密万能試験機オートグラフＡＧ−ＩＳ（株式会社島津製作所製）にセットし、引張速度３００ｍｍ／ｍｉｎ、チャック間距離５０ｍｍの条件で室温（２３℃）にて引張試験を行い、応力−歪み曲線を求める。上記幅２０ｍｍの測定サンプルの５％伸張時における応力値を２３℃における５％モジュラスとする。
【００８９】
ここに開示される乗物窓板用保護テープは、上述したような各種の乗物において、その各部の窓板を保護する用途に利用され得る。上記乗物が自動車である場合、上記保護テープを用いて保護する窓板の好適例としてフロントウィンドウ用窓板およびリアウィンドウ用窓板が挙げられる。他の例として、サイドウィンドウ、クォーターウィンドウ、ステーショナリーウィンドウ等に用いられる窓板が挙げられる。ここに開示される保護テープの特に好ましい適用対象として、自動車のフロントウィンドウ用窓板が挙げられる。フロントウィンドウ用窓板は、自動車の窓板のなかでも面積が大きいことから小石等が当たる確率が高く、しかも自動車を使用する者の視界に入りやすく商品価値への影響が大きいためである。また、一般に乗用車は、バスやトラックに比べてデザイン性が高いこと等から、窓板の湾曲が大きくなる傾向にある。したがって、ここに開示される乗物窓板用保護テープは、乗用車の窓板（例えば、フロントウィンドウ用窓板、リアウィンドウ用窓板）に対して特に好ましく適用され得る。また、ここに開示される乗物窓板用保護テープは、表面形状が三次元形状となるように形成されている窓板に貼り付けられるための保護テープとして特に好適である。
【符号の説明】
【００９０】
１０，１０Ａ，１０Ｂ  乗物窓用保護テープ
１２  基材
１４  粘着剤層
２１，２２，２３，２４  保護テープ（保護テープ（Ｘ））
３１，３２  保護テープ（保護テープ（Ｙ））
５０  窓板
６０  ウィンドウモール
７０  自動車（乗物）
２４２，２４４  拡幅部
【図１】
2015017147.tif 000003
【図２】
2015017147.tif 000004
【図３】
2015017147.tif 000005
【図４】
2015017147.tif 000006
【図５】
2015017147.tif 000007
【図６】
2015017147.tif 000008
【図７】
2015017147.tif 000009
【図８】
2015017147.tif 000010
【図９】
2015017147.tif 000011